(57)【要約】      （修正有）【課題】太陽電池等に用いられる高純度シリコンの製造において、アルカリ金属塩又はアルカリ金属炭酸塩を含むスラグを用いる精錬を行うための溶損や汚染の少ない精錬用ルツボを提供する。【解決手段】アルカリ金属塩又はアルカリ金属炭酸塩を含むスラグ４を用いるシリコン精錬用ルツボは、ルツボの少なくともスラグが接触する部分８に溶損の少ないアルミナ材質を用い、スラグと接触しない部分および／またはルツボの外側７は割れが生じ難いアルミナとＣを主成分とする材質、または、ＳｉＣとＣを主成分とする材質から構成される。【選択図】図２
2006207850.tif 000002
【特許請求の範囲】
【請求項１】
高純度シリコンを製造するためのアルカリ金属塩又はアルカリ金属炭酸塩を含むスラグを用いる精錬に用いるルツボであって、該ルツボの少なくともスラグが接触する部分がアルミナ材質であることを特徴とするシリコンのスラグ精錬用ルツボ。
【請求項２】
前記ルツボのスラグと接触しない部分が、アルミナとＣを主成分とした材質から構成される請求項１記載のシリコンのスラグ精錬用ルツボ。
【請求項３】
前記ルツボのスラグと接触しない部分がＳｉＣとＣを主成分とする材質から構成される請求項１記載のシリコンのスラグ精錬用ルツボ。
【請求項４】
前記ルツボの外側がアルミナとＣを主成分とする材質から構成される請求項１〜３のいずれか１項に記載のシリコンのスラグ精錬用ルツボ。
【請求項５】
前記ルツボの外側がＳｉＣとＣを主成分とする材質から構成される請求項１〜３のいずれか１項に記載のシリコンのスラグ精錬用ルツボ。
【発明の詳細な説明】
【技術分野】
【０００１】
本発明は、太陽電池等の高純度が要求されるシリコンを製造するときの容器に用いるルツボに関する。
【背景技術】
【０００２】
太陽電池等に用いられるシリコンは、高純度なものが求められる。特に、ボロンのように除去が困難な不純物については、種々の除去方法が提案されている。その中の１つに、スラグによる精錬法がある。このスラグによる精錬法では、スラグにアルカリを用いる方法が提案されている。この精錬法では、ルツボは溶損しないこと、割れないこと、また、誘導炉で精錬する場合には、スラグを加熱するために適度に発熱することが、望まれる機能である。
【０００３】
特許文献１では、塩基性スラグによるＳｉの精錬に用いるルツボとして、アルミナルツボを例示している。また、特許文献２では、太陽電池用Ｓｉの精錬において、ＳｉＣ材質のルツボを例示している。
【特許文献１】特開２００３−１２３１７号公報
【特許文献２】特開２００４−２６２７４６号公報
【発明の開示】
【発明が解決しようとする課題】
【０００４】
前述したように、シリコンの精錬のためには、溶損しないこと、割れないこと、また、誘導炉で精錬する場合には、スラグを加熱するために適度に発熱すること、の３つの条件が望まれる。図１に示されるように、ルツボ１が溶損２し、穴が開いた場合や、割れ３が発生した場合には、湯漏れが発生し、容器としての機能を果たさなくなる。また、誘導炉を使用した場合、ルツボ１が発熱しないと、電磁誘導を受けないスラグ４は、電磁誘導を受ける溶融シリコン５のみから熱が供給されることになる。このとき、シリコン５と接する表面積に比べスラグ４の量が多いと、スラグへの熱供給が不足し、固化したスラグ６がルツボ壁へ付着することになる。この付着量が多くなると、ルツボ１の入り口を塞ぎ、溶融シリコンやスラグの出し入れが困難になり、精錬ができなくなる。また、精錬初期に付着したスラグはボロン濃度が高く、このスラグが精錬末期に溶融シリコンに落下すると、シリコンはボロン汚染を受けることになる。これらのことから、３つの条件は、シリコン精錬においては必須であると言える。
【０００５】
特許文献１に開示されているアルミナルツボは、アルカリを含むスラグへの耐溶損性は優れている。しかし、割れに弱いことや誘導による発熱が無い等の不利な点もある。一方、特許文献２で開示されているＳｉＣルツボは、割れることが少なく、また、誘導炉で用いる場合、誘導磁場により発熱する。しかし、アルカリや酸化性ガスによる溶損が大きい。
【０００６】
よって、従来のアルミナルツボやＳｉＣルツボでは、溶損しないこと、割れないこと、また、誘導炉で用いる場合にはスラグを加熱するために適度に発熱することの３つを同時に満たすことができない。
【０００７】
そこで、本発明は、Ｓｉの高純度化にアルカリ金属塩又はアルカリ炭酸金属塩を含むスラグを用いるとき、又は、酸化性ガスを用いるとき、割れに起因する湯漏れやスラグの付着を防止するルツボ、さらにはスラグや酸化性ガスによる溶損を防止するルツボを提供することを目的とする。
【課題を解決するための手段】
【０００８】
本発明は上記課題を解決するためになされたもので、
（１）  高純度シリコンを製造するためのアルカリ金属塩又はアルカリ金属炭酸塩を含むスラグを用いる精錬に用いるルツボであって、該ルツボの少なくともスラグが接触する部分がアルミナ材質であることを特徴とするシリコンのスラグ精錬用ルツボ、
（２）  前記ルツボのスラグと接触しない部分が、アルミナとＣを主成分とした材質から構成される（１）記載のシリコンのスラグ精錬用ルツボ、
（３）  前記ルツボのスラグと接触しない部分がＳｉＣとＣを主成分とする材質から構成される（１）記載のシリコンのスラグ精錬用ルツボ、
（４）  前記ルツボの外側がアルミナとＣを主成分とする材質から構成される（１）〜（３）のいずれかに記載のシリコンのスラグ精錬用ルツボ、
（５）  前記ルツボの外側がＳｉＣとＣを主成分とする材質から構成される（１）〜（３）のいずれかに記載のシリコンのスラグ精錬用ルツボ、
である。
【発明の効果】
【０００９】
本発明のルツボを用いることによって、太陽電池用シリコンの精錬において、ルツボの溶損を低減し、割れを無害化し、さらに、誘導炉を用いる場合には適度に発熱するのでスラグのルツボへの付着を防止することができる。
【発明を実施するための最良の形態】
【００１０】
本発明は、図２に示すように、高純度シリコンを製造するためのアルカリ金属塩又はアルカリ金属炭酸塩を含むスラグを用いる精錬に用いるルツボであって、該ルツボの少なくともスラグが接触する部分８に、溶損の少ないアルミナ材質を用いる。この際、ルツボの内側は、少なくともスラグが接触する部分がアルミナ材質で構成されていればよいが、スラグが接触する部分の上方向に、スラグの発泡に対応するため、少なくともスラグが接触する部分の厚みに対して２〜３倍程度の余裕をもたせて、および／または、スラグが接触する部分の下方向に、液面のゆらぎに対応するため、少なくとも３０％程度の余裕をもたせて、アルミナ材質で構成されることが好ましく、作製の容易さなどを考慮すると、ルツボの内側全体がアルミナ材質で構成されることがより好ましい。
【００１１】
さらに、前記ルツボのスラグと接触しない部分および／または前記ルツボの外側７が、割れが生じ難く、また、誘導炉において発熱する、アルミナとＣを主成分とする材質、又は、ＳｉＣとＣを主成分とする材質から構成されることが好ましい。この際、前記ルツボのスラグと接触しない部分および／またはルツボの外側７は、一部がアルミナとＣを主成分とする材質から構成され、及び残部がＳｉＣとＣを主成分とする材質から構成されるなど、これらの組み合わせによって構成されていてもよいが、作製の容易さなどを考慮すると、ルツボの外側７全体が、アルミナとＣを主成分とする材質またはＳｉＣとＣを主成分とする材質から構成されることが好ましい。
【００１２】
ここで言うアルミナ材質とは、全質量に対して９０質量％以上がアルミナで、残部がシリカ、酸化ソーダ、カルシア、酸化鉄、等で構成される材質である。アルミナが９０％を下回ると、融点が下がり、精錬中に温度を高くできなくなる。
【００１３】
また、アルミナとＣを主成分とする材質とは、アルミナが全質量に対して８０質量％以上９５質量％以下であり、残部がカーボン（Ｃ）で構成される材質である。アルミナが８０質量％を下回ると、大気による酸化による損耗が深刻になり、９５質量％を超えると、スポール割れを起こし易くなる。
【００１４】
さらに、ＳｉＣとＣを主成分とする材質とは、ＳｉＣが全質量に対して２５質量％〜８０質量％、残部の５０質量％〜８０質量％までがＣで、ＳｉＣとＣの残部は、ＳｉＯ２等で構成される材質である。この範囲内であれば、ルツボを製造する際の成形性、耐割れ性が良好である。もし、これらの条件の範囲外であれば、使用したときの熱衝撃割れが顕著となってしまう。
【００１５】
このルツボを用いた場合、内側の全面或いは少なくともスラグの接触する部分がアルミナ材質なので、アルカリを含んだスラグや酸化性ガスによる耐溶損性には優れている。また、内側８のアルミナ材質の部分に割れ３が発生したとしても、外側７のＳｉＣとＣを主成分とする材質やアルミナとＣを主成分とする材質の部分が割れずにアルミナの形状を保持するので、割れた部分から少量のシリコンやスラグが染み入る程度で、ルツボ外にスラグやシリコンが漏れ出ることはない。さらに、誘導加熱を用いたとき、外側７のＳｉＣとＣを主成分とする材質やアルミナとＣを主成分とする材質が発熱するので、スラグが固化してルツボ壁に付着し堆積することも少ない。
【００１６】
内側のアルミナ材質の厚みは、２０ｍｍ以上８０ｍｍ以下が望ましい。２０ｍｍよりも薄いと、割れたときのスラグやシリコンの侵入が多く、外側の材質を損耗させる可能性がある。一方、８０ｍｍよりも厚いと、外側の材質で発熱した熱が伝達され難いので、ルツボの内側にスラグが付着する可能性がある。
【００１７】
また、外側のＳｉＣとＣを主成分とする材質やアルミナとＣを主成分とする材質の厚みは、２０ｍｍ以上６０ｍｍ以下が望ましい。２０ｍｍよりも薄いと、強度的に弱くなり易く、発熱量が少なくなる可能性がある。一方、６０ｍｍよりも厚いと、使用後の変形が大きく、繰り返し使用する際の取扱いが困難である。
【００１８】
以上のように、本発明のシリコンのスラグ精錬用ルツボを用いると、アルカリ金属塩あるいはアルカリ金属炭酸塩を含むスラグを用いたシリコンの精錬において、ルツボの溶損を低減し、割れを無害化し、さらに、誘導炉を用いる場合には、適度に発熱するので、スラグのルツボへの付着を防止することができる。
【００１９】
なお、本発明は、ルツボの少なくともスラグが接触する部分がアルミナ材質であることを特徴とするものであり、その他の構成要件、例えば、ルツボの大きさ、スラグを構成するアルカリ金属塩やアルカリ金属炭酸塩などについては、公知と同様の要件が使用でき、例えば、アルカリ金属塩としては、酸化リチウムおよび酸化ナトリウム等などが；およびアルカリ金属炭酸塩としては、炭酸リチウム、炭酸ナトリウムなどが、それぞれ、挙げられる。また、本発明で使用されるスラグ材料は、他の添加剤を含むであってもよく、この際、他の添加剤としては、公知の添加剤が使用でき、例えば、炭酸水素リチウム、珪酸リチウム、炭酸水素ナトリウム、珪酸ナトリウム、酸化アルミニウム、酸化マグネシウム、酸化バリウムまたはフッ化カルシウム等が使用できる。
【実施例】
【００２０】
以下に実施例を掲げて本発明を更に詳細に説明するが、本発明はこれらの実施例のみに限定されるものではない。なお、特記されない限り、「％」は「質量％」を意味するものとする。
【００２１】
実施例１及び２、比較例１及び２
溶融シリコンをスラグで精錬する実験を行った。シリコン質量は２０ｋｇ、スラグはＮａ２ＯとＳｉＯ２で、そのモル比が３：１のものを１０ｋｇ使用した。また、精錬炉には誘導炉を用いた。精錬時間は１０時間、精錬後は、熱間で溶融したシリコンとスラグを排出する。ルツボが冷えてから、ルツボの性状を調査、評価した。もし、ルツボの損傷が少なく、精錬の継続が可能と判断できた場合は、同様の実験を繰り返し、何回使用できるかを調査した。継続の判断基準は、損耗厚みが３ｍｍ以内且つルツボ外への湯漏れが無いことである。
【００２２】
使用したルツボは、材質がアルミナ材質（材質Ａ）（比較方式１）、ＳｉＣとＣを主成分とする材質（ＳｉＣ３５％、Ｃ４５％：材質Ｂ）（比較方式２）、内側が材質Ａで、外側がアルミナとＣを主成分とする材質（アルミナ８５％、グラファイト１５％：材質Ｃ）（本発明方式１）、内側が材質Ａで、外側が材質Ｂ（本発明方式２）の４通りについて、比較した。ルツボのサイズは、いずれも外径４００ｍｍ、内径３００ｍｍで、深さ３７５ｍｍであった。また、本発明方式１、２では、内側の材質と外側の材質は同じ厚みで、それぞれ２５ｍｍとし、比較方式１、２での、各材質の厚みは、それぞれ２５ｍｍ及び３０ｍｍとした。比較方式２以外の方式は、内側がアルミナであり、シリコンが溶解しないので、ルツボの底にカーボンの板を設置し、カーボンの発熱でシリコンを溶解した。
【００２３】
調査の結果を表１に示す。表１に示したように、損耗厚みは、比較方式２に比べ、比較方式１及び発明方式１、２の方が少ない。即ち、溶損は、アルミナ材質がＳｉＣ材質に比べ少ないと言える。また、割れは、比較方式１、本発明方式１、２で見られた。しかし、本発明方式１、２では、内側のアルミナの部分のみが割れていた。しかも、割れの起点は内側で、外周に到達しているものは少なく、スラグやシリコンの外側の材質への付着は少なかった。これは、外側の材質が内側のアルミナを支持・拘束した結果、アルミナで発生した割れの進展を抑制したものと考えられる。この結果、外側の材質の溶損は見られなかった。また、ルツボへのスラグの付着は、比較方式１のみで見られ、比較方式２、本発明方式１、２では見られなかった。比較方式２、本発明方式１、２では、ＳｉＣとＣを主成分とする材質やアルミナとＣを主成分とする材質が発熱したためと考えられる。また、使用可能な回数は、比較方式１、２に比べ、本発明方式の方が格段に多いことも判った。
【００２４】
以上の結果より、本発明方式では、シリコンの精錬のためのルツボに望まれる３つの条件である、溶損しないこと、湯漏れしないこと、スラグが付着しないことの全てが満たされていることが判った。
【００２５】
【表１】
2006207850.tif 000003
【図面の簡単な説明】
【００２６】
【図１】従来方式の課題を示した図である。
【図２】本発明方式を示した図である。
【符号の説明】
【００２７】
１・・・ルツボ、
２・・・溶損部分、
３・・・割れ、
４・・・スラグ、
５・・・溶融シリコン、
６・・・固化したスラグ、
７・・・ルツボの外側、
８・・・ルツボの内側。
【図１】
2006207850.tif 000004
【図２】
2006207850.tif 000005